(57)【要約】    【課題】  竹炭塗料を利用した建築物の床下改善方法を提供することである。    【解決手段】  本発明の床下改善方法は、焼成し、適当な大きさに砕いた孟宗竹にアルコールを含んだ溶剤を混合して竹炭塗料を製造する段階と、竹炭塗料を建築物の床下の地面に均一に散布して浸透させる段階とを含むことを特徴とする。竹炭塗料の散布量は、床下面積４０ｍ2 〜５０ｍ2 に対して、１８リットル〜３６リットルであるのが好ましい。竹炭塗料を散布する代わりに、表面に竹炭塗料を付着させた所定量の砕石を建築物の床下に敷き詰めてもよい。その際の敷き詰める量は、床下面積３．３ｍ2 当たり、１５ｋｇ〜２０ｋｇであるのが好ましい。【選択図】  図１
2005240403.tif 000002
【特許請求の範囲】
【請求項１】
建築物の床下改善方法であって、
焼成し、適当な大きさに砕いた孟宗竹に、少なくともアルコールを含んだ溶剤を混合して竹炭塗料を製造する段階と、
所定量の前記竹炭塗料を建築物の床下の地面に均一に散布して浸透させる段階と、
を含むことを特徴とする方法。
【請求項２】
床下に土間コンクリートが打設されている建築物の床下改善方法であって、
焼成し、適当な大きさに砕いた孟宗竹に、少なくともアルコールを含んだ溶剤を混合して竹炭塗料を製造する段階と、
所定量の前記竹炭塗料を建築物の床下の土間コンクリート上に均一に散布する段階と、を含むことを特徴とする方法。
【請求項３】
前記所定量が、床下面積４０ｍ2 〜５０ｍ2 に対して、１８リットル〜３６リットルであることを特徴とする請求項１又は２に記載の方法。
【請求項４】
建築物の床下改善方法であって、
焼成し、適当な大きさに砕いた孟宗竹に、少なくともアルコールを含んだ溶剤を混合して竹炭塗料を製造する段階と、
表面に前記竹炭塗料を付着させた所定量の砕石を建築物の床下の地面又は土間コンクリート上に敷き詰める段階と、
を含むことを特徴とする方法。
【請求項５】
前記所定量が、床下面積３．３ｍ2 当たり、１５ｋｇ〜２０ｋｇであることを特徴とする請求項４に記載の方法。
【発明の詳細な説明】
【技術分野】
【０００１】
本発明は一般に、建築物の床下改善方法に関する。より詳細には、本発明は、竹炭塗料を利用した建築物の床下改善方法に関する。
【背景技術】
【０００２】
多湿の地が多い我が国の住居の大半は、木造住宅である。一方、我が国は全般的に、酸性質の火山灰土で覆われており、害虫などの発生に悩まされている。従来、シロアリ等の害虫を駆除するには、薬品散布を行うのが一般的である。
【発明の開示】
【発明が解決しようとする課題】
【０００３】
しかしながら、害虫駆除用の薬品には、人体に有害な劇薬が含まれているため、周囲環境や周囲の人間に悪影響を及ぼすおそれがある。また、我が国の住居の床下は、特に梅雨期には湿気が多くなるため、ゴキブリ等の不快害虫の好む酸性の環境の温床となりがちであるとともに、悪臭の発生源になるという弊害がある。また、住宅を構成する梁や柱が、湿気により腐ってしまい、住宅の寿命を短くするという不都合もある。このような状況下において、周囲環境や周囲の人間に悪影響を及ぼさずに害虫や悪臭の発生源を絶ち、建物の寿命を長持ちさせる方法に対する強い要請がある。
【０００４】
したがって、本発明は、上述のような課題を解決すべく、竹炭塗料を利用した建築物の床下改善方法を提供することを目的としている。
【課題を解決するための手段】
【０００５】
本願請求項１に記載の建築物の床下改善方法は、焼成し、適当な大きさに砕いた孟宗竹に、少なくともアルコールを含んだ溶剤を混合して竹炭塗料を製造する段階と、所定量の前記竹炭塗料を建築物の床下の地面に均一に散布して浸透させる段階とを含むことを特徴とするものである。
【０００６】
本願請求項２に記載の建築物の床下改善方法は、焼成し、適当な大きさに砕いた孟宗竹に、少なくともアルコールを含んだ溶剤を混合して竹炭塗料を製造する段階と、所定量の前記竹炭塗料を建築物の床下の土間コンクリート上に均一に散布する段階とを含むことを特徴とするものである。
【０００７】
本願請求項３に記載の建築物の床下改善方法は、前記請求項１又は２の方法において、前記所定量が、床下面積４０ｍ2 〜５０ｍ2 に対して、１８リットル〜３６リットルであることを特徴とするものである。
【０００８】
本願請求項４に記載の建築物の床下改善方法は、焼成し、適当な大きさに砕いた孟宗竹に、少なくともアルコールを含んだ溶剤を混合して竹炭塗料を製造する段階と、表面に前記竹炭塗料を付着させた所定量の砕石を建築物の床下の地面又は土間コンクリート上に敷き詰める段階とを含むことを特徴とするものである。
【０００９】
本願請求項５に記載の建築物の床下改善方法は、前記請求項４の方法において、前記所定量が、床下面積３．３ｍ2 当たり、１５ｋｇ〜２０ｋｇであることを特徴とするものである。
【発明の効果】
【００１０】
本発明の方法によれば、竹炭塗料にアルコールが含まれているため、施工時に同時に殺菌をすることができ、効果的な害虫予防が可能になる。また、竹炭塗料を用いることにより、吸水率が高くなり、湿気を取り除くことができるので、建物を長持ちさせることが可能になるとともに、快適な生活をすごすことができる。また、本発明の方法によれば、顕著な消臭作用が発揮されるので、悪臭を除去することができる。さらに、本発明の方法によれば、酸性土を弱アルカリ性に変えることができるので、古来行われていた埋炭（寺社の建立の際、敷地を掘って炭を埋め込むこと）と同様の効果を簡単かつ安価に得ることができる。
【発明を実施するための最良の形態】
【００１１】
次に図面を参照して、本発明の好ましい実施の形態に係る建築物の床下改善方法について詳細に説明する。最初に、本発明の方法で用いる竹炭塗料を準備する。竹炭塗料の原料となる竹炭は、孟宗竹を焼成することによって製造する。孟宗竹を用いるのは、孟宗竹以外の竹では、後述する焼成温度に耐えることができないからである。まず、孟宗竹を所定温度（１２００°Ｃ±５０°Ｃ）で焼成する。次いで、焼成した孟宗竹を約０．４μｍ〜約０．６μｍの大きさに砕く。孟宗竹を砕くに際しては、石臼などの公知の適当な道具を使用してよい。
【００１２】
このようにして得られた焼成した孟宗竹の微粒子を溶剤に混合して、竹炭塗料が製造される。なお、溶剤としては、アルコール（例えば、エチルアルコール）、水溶性アクリル樹脂などが用いられるが、竹炭塗料には、少なくともアルコールが含まれている。竹炭塗料中における竹炭（焼成した孟宗竹の微粒子）の割合は、好ましくは約２５重量％〜約３５重量％、最も好ましくは約３０重量％である。
【００１３】
竹炭は、気孔が極めて多い（木炭と比較すると、竹炭の気孔の表面積は、木炭の気孔の表面積の２〜３倍であり、竹炭１グラム当たりの表面積は、２００ｍ2 〜４００ｍ2 にも及ぶ）ため、高吸湿性および高脱臭性を有する。本発明では、焼成した孟宗竹を砕き微粒子にして気孔の表面積を大きくし、竹炭の上述のような特性を最大限に活用するようにした。
【００１４】
このようにして製造された竹炭塗料を、改善しようとする建築物の床下に均一に散布する。図１は、床下が地面である場合を示した図である。床下が地面である場合に、床下に竹炭塗料を散布すると、土質浸透性により異なるが、竹炭塗料は地面から一定深さまで浸透する。図２は、床下に土間コンクリートが打設されている場合を示した図である。床下が土間コンクリートである場合に、床下に竹炭塗料を散布すると、竹炭塗料が土間コンクリートに殆ど浸透しない点を除いて、図１に示す例と実質的に同じである。本発明者の行った試験によれば、竹炭塗料の散布量は、一般住宅の場合には、床下面積４０ｍ2 〜５０ｍ2 に対して、約１８リットル〜約３６リットルであるのが好ましい。なお、散布方法としては、床下の全体に均一に散布されるように、噴霧などの方法を用いて行われる。
【００１５】
図１及び図２に示される方法では、竹炭塗料を床下に直接散布したが、表面に竹炭塗料を付着させた砕石を床下に敷き詰めてもよい（図３参照）。この際、資源の有効活用の観点から、砕石として、鉄筋コンクリート構造物の解体時に発生するコンクリート片を利用するのがよい。竹炭塗料を付着させた砕石の使用量は、一般住宅の場合には、床下面積３．３ｍ2 当たり約１５ｋｇ〜約２０ｋｇであるのが好ましい。なお、竹炭塗料を砕石やコンクリート片に付着させる方法としては、浸漬、噴射、塗布等の任意の方法を使用してよい。
【００１６】
次に、本発明の方法の有効性を検証するために実施した試験について説明する。
【００１７】
（第１試験）
第１試験は、本発明の方法における消臭効果を確認するための試験である。第１試験では、４つの試験片（試験片Ａ：竹炭塗料を塗布しない砕石、試験片Ｂ：竹炭塗料（５０ｇ）を塗布した砕石、試験片Ｃ：竹炭塗料（２５ｇ）を塗布した砕石、試験片Ｄ：竹炭塗料（１０ｇ）を塗布した砕石）を用意し、アンモニアガス発生装置が配置された試験容器（３０リットル）内に各試験片を置き、時間の経過に伴うアンモニアガスの濃度の変化を測定した。その結果は、図４（ａ）の表および図４（ｂ）のグラフに示されている。図４（ａ）および図４（ｂ）から分かるように、竹炭塗料が塗布されていない試験片（Ａ）を試験容器内に置いた場合には、試験容器内のアンモニアガス濃度の低下率が緩慢である（ガス濃度が半減するのに８時間以上要している）が、竹炭塗料が塗布された試験片（Ｂ、Ｃ、Ｄ）を試験容器内に置いた場合には、試験容器内のアンモニアガス濃度が急速に低減する（１時間経過すると、濃度が１／３〜１／５程度になる）。これにより、竹炭塗料が極めて大きな消臭作用を発揮することが確認された。
【００１８】
（第２試験）
第２試験は、本発明の方法における吸水効果を確認するための試験である。第２試験では、２つの試験片（試験片Ｅ：０．１４９ｍｍ〜１．１９ｍｍ径の竹炭塗料を塗布しない砕石、試験片Ｆ：０．１４９ｍｍ〜１．１９ｍｍ径の竹炭塗料を塗布した砕石）を用意し、ＪＩＳに準じた方法で、各試験片の吸水率を測定した。測定の結果、試験片Ｅの吸水率は１３．４重量％〜１７．７重量％、試験片Ｆの吸水率は１５．８重量％〜１８．４重量％であった。これにより、竹炭塗料を塗布したものの吸水率が、塗布しないものと比較して、４％〜１８％程度大きくなり、竹炭塗料を塗布すると、吸水率が向上することが確認された。
【００１９】
（第３試験）
第３試験は、本発明の方法に用いる竹炭塗料を塗布した場合のピーエイチ（ＰＨ）値を確認するための試験である。第３試験では、４つの試験片（試験片Ｇ：酸洗いした後に竹炭塗料を塗布した砕石、試験片Ｈ：酸洗いした後に竹炭塗料を塗布した砕石、試験片Ｉ：酸洗いした後に竹炭塗料を塗布した砕石、試験片Ｊ：水洗いした後に竹炭塗料を塗布した砕石）を用意し、各試料１０ｇを１００ｍｌの蒸留水に入れて攪拌した後、ＪＩＳ  Ｚ８８０２に従ってＰＨを測定した。測定の結果、試験片Ｇ、試験片Ｈ、試験片Ｉ、試験片ＪのＰＨは、それぞれ８．３、８．２、８．２、８．１であった。これにより、竹炭塗料を塗布したものが、アルカリ性であることが確認された。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２１】
【図１】床下が地面である建築物において本発明の方法を実施した例を示した概略図である。
【図２】床下に土間コンクリートが打設されている建築物において本発明の方法を実施した例を示した概略図である。
【図３】本発明の方法を実施した別の例を示した概略図である。
【図４】（ａ）は本発明の消臭効果を確認するために行った試験結果を示した表であり、（ｂ）は（ａ）の試験結果をグラフに示したものである。
【図１】
2005240403.tif 000003
【図２】
2005240403.tif 000004
【図３】
2005240403.tif 000005
【図４】
2005240403.tif 000006